電解質としての酸でドープされた、有機酸または無機酸のポリアゾール塩に基づくプロトン伝導性ポリマー電解質膜であって、該有機酸または無機酸のポリアゾール塩が、電解質として使用される酸中で、電解質として使用される酸のポリアゾール塩よりも低い可溶性を有する、前記プロトン伝導性ポリマー電解質膜。電解質として使用される酸がリン酸である、請求項1に記載のプロトン伝導性ポリマー電解質膜。単数または複数の無機酸または有機酸が、過フッ素化フェノール、過フッ素化フェニルアルコール、K2SO4、HNO3、FSO3H、HPO2F2、H2SO3、HOOC-COOH、スルホン酸、過フッ素化スルホン酸、パーフルオロスルホンアミド、パーフルオロホスホン酸およびパーフルオロアルキルカルボン酸からなる群から選択される、請求項1または2に記載のプロトン伝導性ポリマー電解質膜。前記無機酸または有機酸が、ペンタフルオロフェノール、CH3SO3H、CF3SO3H、CF3CF2SO3H、CF32SO2NH、CF3CF22SO2NH、CF3CF2CF22SO2NH、CF3PO3H2、CF3CF2PO3H2およびCF3CF2CF2PO3H2からなる群から選択される、請求項1から3までのいずれか1項に記載のプロトン伝導性ポリマー電解質膜。前記ポリアゾール塩が、一般式Iおよび/またはII:[式中、Ar基は、同一または異なり、且つ各々、四価の芳香族基または複素環式芳香族基であって1つまたはそれより多くの環を有し得るものである、Ar1基は、同一または異なり、且つ各々、二価の芳香族基または複素環式芳香族基であって1つまたはそれより多くの環を有し得るものである、Ar2基は、同一または異なり、且つ各々、二価または三価の芳香族基または複素環式芳香族基であって1つまたはそれより多くの環を有し得るものである、X基は、同一または異なり、且つ各々、酸素、硫黄、または、さらなる基として1つの水素原子、1~20個の炭素原子を有する基、好ましくは分枝または非分枝のアルキルまたはアルコキシ基、またはアリール基を有するアミノ基である、nは10以上、好ましくは100以上の整数である]の繰り返しアゾール単位を含むポリアゾールに基づく、請求項1から4までのいずれか1項に記載のプロトン伝導性ポリマー電解質膜。前記ポリアゾール塩が、ポリベンズイミダゾール、ポリ、ポリ、ポリイミダゾール、ポリベンゾチアゾール、ポリベンゾキサゾール、ポリオキサジアゾール、ポリキノキサリン、ポリチアジアゾールおよびポリテトラアザピレンからなる群から選択されるポリアゾールに基づいている、請求項1から5までのいずれか1項に記載の、電解質としてのリン酸を含むプロトン伝導性ポリマー電解質膜。前記ポリアゾールが、以下の式[式中、ここで、nは≧10、好ましくは≧100の整数である]の1つの繰り返しベンズイミダゾール単位を有する、請求項6に記載のプロトン伝導性ポリマー電解質膜。前記ポリマー電解質膜が補強要素を有する、請求項1から7までのいずれか1項に記載のプロトン伝導性ポリマー電解質膜。ポリマー電解質膜が繊維で補強されている、請求項8に記載のプロトン伝導性ポリマー電解質膜。補強要素の容積による割合が、ポリマー電解質膜の総容積に対して、5容積~95容積である、請求項8または9に記載のプロトン伝導性ポリマー電解質膜。請求項1から10までのいずれか1項に記載のプロトン伝導性ポリマー電解質膜の製造方法であって、以下の工程:ia少なくとも1つのポリアゾールをリン酸中で溶解させる工程、iia工程iにより得ることができる溶液を不活性ガス下で400°Cまでの温度に加熱する工程、iiia支持材を提供し、且つ随意に該支持材上に補強要素を配置する工程、iva工程iiiからの支持材上に、工程iiによるポリマーの溶液を使用して膜を形成する工程、va工程ivaにおいて形成された膜を、それが自立的となるまで処理する工程、via随意に、工程vaにおいて得られた膜を、該膜が中性になるまで、水で洗浄する工程、viia工程vaまたは工程viaにおいて得られた膜を、水中で、電解質として使用される酸、特に好ましくはリン酸よりも低いpKaを有する有機酸または無機酸で処理する工程、viiia工程viiaにおいて得られた膜とリン酸とを混合する工程を含む前記製造方法。ポリマー電解質膜によって分離された少なくとも2つの電気化学的に活性な電極を含む膜電極接合体であって、該ポリマー電解質膜が請求項1から10までのいずれか1項に記載のプロトン伝導性ポリマー電解質膜、または請求項11に記載の方法によって製造されたプロトン伝導性ポリマー電解質膜である、前記膜電極接合体。請求項12に記載の少なくとも1つの膜電極接合体を含む、燃料電池。請求項1から10までのいずれか1項に記載のプロトン伝導性ポリマー電解質膜または請求項11に記載の方法によって製造されたプロトン伝導性ポリマー電解質膜の、膜電極接合体における使用。請求項1から10までのいずれか1項に記載のプロトン伝導性ポリマー電解質膜または請求項11に記載の方法によって製造されたプロトン伝導性ポリマー電解質膜の、燃料電池における使用。